МНОГОСЛОЙНАЯ ЛАМИНИРОВАННАЯ ПЛЕНКА ДЛЯ УПАКОВОК
MULTILAYER LAMINATED FILM FOR PACKAGES

Настоящее изобретение относится к многослойной ламинированной пленке для упаковок.
Настоящее изобретение также относится к упаковке, полученной при помощи ламинированной пленки, соответствующей изобретению.
Легко вскрываемые обертки распространяются все шире, особенно, но не исключительно, в области пищевых продуктов, благодаря их практичности, с точки зрения пользователя, и благодаря их низкой стоимости, с точки зрения производителя.
Обертки обычно получают посредством складывания и запечатывания различными способами ламинированных пленок, состоящих из множества слоев.
Такие многослойные ламинированные пленки имеют участки, предварительно заданные для разрывания, которые формируют так называемые "легко вскрываемые проемы", когда обертка упакована.
Существуют различные типы пленки, имеющие участки, предварительно заданные для разрывания.
Первый тип представлен многослойными пленками, содержащими первый внешний слой, выполненный из пластмассового материала, связанного со вторым подстилающим слоем, выполненным из металлического материала, обычно алюминия.
Первый слой имеет множество непрерывных и параллельных надрезов, которые направляют процесс разрывания и выполняются посредством обработки лазером или ультразвуком и проходят сквозь весь указанный первый слой и завершаются на втором слое, который, как указывалось, обычно выполнен из алюминия.
Обычно эти сквозные надрезы вредны для подстилающего алюминия, поскольку они открывают его для влаги окружающей среды и, таким образом, подвергают его быстрой порче, что может быть губительно для неприкосновенности продукта, содержащегося в обертке, представленной пленкой этого типа.
Кроме того, для достижения хорошей лазерной обработки, материал, в котором выполняют надрезы, должен иметь хорошую реакцию на лазерное излучение для предотвращения того, что изменения свойств слоя в расплавленных участках вызовут нежелательные модификации свойств пленки.
Подобным образом, второй тип многослойной пленки имеет участки, предварительно заданные для разрывания, которые представлены множеством отверстий, которые подобным образом являются сквозными отверстиями.
В отличие от непрерывных надрезов отверстия обеспечивают лучшую защиту подстилающего слоя алюминия, но не устраняют проблему воздействия окружающей среды и не направляют разрывание по линии.
Также известен третий тип многослойной пленки для легко вскрываемых оберток, в котором участок, предварительно заданный для разрывания, образован множеством по существу параллельных надрезов, которые не проходят полностью насквозь, расположены близко друг к другу и распределены по существу произвольным образом.
Хотя эти надрезы благодаря тому, что они не являются сквозными надрезами, обеспечивают защиту подстилающего алюминиевого слоя, их произвольное распределение не обеспечивает легкого продолжения разрывания вдоль обертки или по существу по прямолинейному пути.
Кроме того, указанные надрезы, если они получены абразивной обработкой или механическим перфорированием, могут приводить к опасному увеличению механической хрупкости материала.
Задачей настоящего изобретения является получение многослойной ламинированной пленки, в частности, для легко вскрываемых оберток, которая решает проблемы и устраняет недостатки известных типов пленки.
Таким образом, задачей настоящего изобретения является получение многослойной ламинированной пленки, которая обеспечивает по существу прямолинейное распространение в заданном направлении разрывания обертки на надлежащим образом ослабленном участке.
Другой задачей настоящего изобретения является получение многослойной ламинированной пленки, в которой слой металлического материала всегда защищен от контакта с окружающей средой.
Другой задачей настоящего изобретения является получение многослойной ламинированной пленки, которая может разрываться так же легко, как и пленки известных типов.
Другой задачей настоящего изобретения является получение пленки, которая может использоваться в упаковочных машинах известных типов.
Другой целью настоящего изобретения является получение многослойной ламинированной пленки, которая может производиться с низкими затратами с использованием известных систем и технологий.
Эта задача, как и другие задачи, которые будут далее более понятны, решена благодаря многослойной ламинированной пленке, в частности, для легко вскрываемых оберток, которая состоит из первого слоя, выполненного из пластмассового материала, и, по меньшей мере, одного второго слоя, выполненного из материала, подобранного из числа пластмассового материала, металлического материала, материала, подобного бумаге, или эквивалентных материалов, причем каждый слой соединен с примыкающим слоем при помощи промежуточного слоя клейкого материала, при этом многослойная ламинированная пленка отличается тем, что она имеет, по меньшей мере, на одной поверхности более жесткого слоя пластмассового материала множество непрерывных, параллельных, расположенных рядом друг с другом надрезов, которые пригодны для облегчения по существу прямолинейного распространения разрывания указанной пленки, причем указанные надрезы частично уменьшают толщину указанного более жесткого слоя и получены посредством частичного удаления материала.
Другие отличительные признаки и преимущества настоящего изобретения будут лучше понятны при ознакомлении с нижеследующим подробным описанием восьми предпочтительных, но не исключительных, вариантов его осуществления, показанных в качестве не вносящего ограничений примера на прилагаемых чертежах, на которых
фиг.1 - вид в перспективе части пленки, соответствующей настоящему изобретению;
фиг.2 - вид в перспективе части пленки, соответствующей настоящему изобретению, которая частично разорвана;
фиг.3 - вид сечения пленки, соответствующей настоящему изобретению, в первом варианте его осуществления, также показанном на фиг.1 и 2;
фиг.4 - вид сечения пленки, соответствующей настоящему изобретению, во втором варианте его осуществления;
фиг.5 - вид сечения пленки, соответствующей настоящему изобретению, в третьем варианте его осуществления;
фиг.6 - вид сечения пленки, соответствующей настоящему изобретению, в четвертом варианте его осуществления;
фиг.7 - вид сечения пленки, соответствующей настоящему изобретению, в пятом варианте его осуществления;
фиг.8 - вид сечения пленки, соответствующей настоящему изобретению, в шестом варианте его осуществления;
фиг.9 - вид сечения пленки, соответствующей настоящему изобретению, в седьмом варианте его осуществления;
фиг.10 - вид сечения пленки, соответствующей настоящему изобретению, в восьмом варианте его осуществления;
На фигурах многослойная ламинированная пленка, в частности, для легко вскрываемых оберток, соответствующая настоящему изобретению, в целом обозначена ссылочной позицией 10 в этом варианте, который показан на фиг.1-3.
Пленка 10 состоит из первого слоя 11, выполненного из пластмассового материала, и из второго слоя 12, также выполненного из пластмассового материала.
Первый слой 11 в этом варианте осуществления изобретения выполнен из ориентированного полипропилена.
Второй слой 12 выполнен из полиэтилена.
Два слоя связаны промежуточным слоем 15 из клейкого материала.
Промежуточный слой 15 избирательно состоит из двухкомпонентного клея или из опрессованного полиэтилена.
Многослойная ламинированная пленка 10 имеет, по меньшей мере, на одной поверхности более жесткого слоя пластмассового материала множество непрерывных, параллельных и расположенных рядом друг с другом надрезов 18.
Надрезы обозначены индивидуально ссылочными позициями 18а, 18b, 18с, 18d и 18е.
Надрезы 18 пригодны для облегчения по существу прямолинейного распространения разрыва пленки 10.
Надрезы 18 частично уменьшают толщину более жесткого слоя.
В этом варианте осуществления изобретения более жесткий слой представляет собой первый слой, выполненный из ориентированного полипропилена.
В этом варианте осуществления изобретения надрезы 18 расположены на внешней поверхности 16 первого слоя 11.
Надрезы 18 получены посредством удаления материала.
Для описанных здесь вариантов осуществления изобретения операция удаления материала представляет собой операцию механического типа.
Механическое удаление устраняет проблемы изменения свойств слоя в расплавленных участках и устраняет следующие из этого нежелательные риски изменений свойств пленки.
Глубина надрезов 18, 18а, 18b, 18c, 18d и 18е предпочтительно находится в диапазоне от 15 до 85% толщины слоя 11, в котором они выполнены.
Испытания фактически определили, что при глубине меньше 15% направленность разрывания пленки неудовлетворительна, тогда как при глубине больше 85% значительно ухудшаются механические свойства ламинированной пленки 10.
На фиг.2 для примера показано распространение разрыва в пленке 10, следующее в результате приложения момента, пригодного для разделения пленки на две части посредством оттягивания первой части вниз и вправо и второй части вверх и влево, то есть действия, которое в типичном случае выполняют пальцами при разрывании обертки в надлежащим образом выполненных легко вскрываемых участках.
Разрыв инициирован в надрезе 18d и затем продолжается в надрез 18с.
Параллельное расположение надрезов 18 обеспечивает продолжение разрыва по существу в прямолинейном направлении.
В разновидности первого варианта осуществления изобретения первый слой 11 выполнен из ориентированного полиэфира, и второй слой 12 выполнен из полипропилена или полиэтилена.
В этом случае материалом, имеющим более высокую жесткость, является полиэтилентерефталат, и, таким образом, надрезы 18 выполняют на одной поверхности первого слоя 11, в этом случае внешней поверхности 16.
Второй вариант осуществления изобретения на фиг.4 схематически показывает пленку 110, состоящую из первого слоя 111, выполненного из ориентированного полипропилена, и второго слоя 112, выполненного из полиэтилена или полипропилена.
Первый слой 111, который прочнее, снабжен надрезами 118 на его внутренней поверхности 117.
Третий вариант выполнения пленки, соответствующей настоящему изобретению, показанный на фиг.5, снабжен первым слоем 211, изготовленным из ориентированного полипропилена или полиэтилентерефталата, вторым слоем 212, выполненным из алюминия, и третьим слоем 213, выполненным из полиэтилена или полипропилена.
Более жестким слоем является первый слой 211, выполненный из ориентированного полипропилена или полиэтилентерефталата, и, таким образом, на внешней поверхности 216 указанного первого слоя выполнены надрезы 218.
Поскольку надрезы 218 не являются сквозными надрезами, они позволяют защитить второй слой 212 из алюминия от внешней среды.
В описанном здесь четвертом варианте осуществления изобретения пленка 310 также состоит из первого слоя 311, выполненного из ориентированного полипропилена или полиэтилентерефталата, второго слоя 312, выполненного из алюминия, и третьего слоя 313, выполненного из полиэтилена или полипропилена.
Первый слой 311 снабжен надрезами 318 на его внутренней поверхности 317.
Как и раньше, в этом случае также внутреннее расположение надрезов не подвергает риску легкое разрывание пленки, поскольку слои, которые ее составляют, всегда имеют толщину порядка десятков микрон.
В пятом варианте осуществления изобретения, схематически показанном на фиг.7, пленка 410 содержит первый слой 411, выполненный из ориентированного полипропилена или полиэтилентерефталата, второй слой 412, выполненный из полиэтилентерефталата или ориентированного полиамида, и третий слой 413, выполненный из полиэтилена или полипропилена.
Наиболее жестким слоем является второй слой 412.
Надрезы 418 выполнены на его поверхности 416, которая обращена к первому слою 411.
В седьмом варианте осуществления изобретения пленка 510 снабжена первым слоем 511, выполненным из ориентированного полипропилена или полиэтилентерефталата, вторым слоем 512, выполненным из полиэтилентерефталата или ориентированного полиамида, и третьим слоем 513, выполненным из полипропилена или полиэтилена.
В этом варианте надрезы 518 на втором слое 512 расположены на его поверхности 517, которая обращена к третьему слою 513.
Достаточно инициировать разрыв наиболее жесткого слоя, даже если он расположен между двумя слоями, для достижения разрывания всей ламинированной пленки.
В седьмом варианте осуществления изобретения, схематически показанном на фиг.9, пленка 610 состоит из первого слоя 611, выполненного из полиэтилентерефталата, второго слоя 612, выполненного из алюминия, третьего слоя 613, выполненного из ориентированного полиамида, и четвертого слоя 614, выполненного из полипропилена или полиэтилена.
Из четырех примененных здесь слоев наиболее жестким является третий слой 613, выполненный из ориентированного полиамида.
Таким образом, им является третий слой 613, который имеет надрезы 618, в этом варианте на его поверхности 616, которая обращена ко второму слою 612, выполненному из алюминия.
Подобным образом, в восьмом варианте осуществления изобретения пленка 710 вновь состоит из первого слоя 711, выполненного из полиэтилентерефталата, второго слоя 712, выполненного из алюминия, третьего слоя 713, выполненного из ориентированного полиамида, и четвертого слоя 714, выполненного из полипропилена или полиэтилена, и она снабжена надрезами 718 на одной поверхности третьего слоя 713.
В отличие от предыдущего варианта осуществления изобретения поверхностью 717, снабженной надрезами, является поверхность, обращенная к четвертому слою 714, выполненному из неориентированного полипропилена.
Изобретение также относится к упаковке, которая отличается тем, что она получена из многослойной ламинированной пленки, соответствующей одному или более из предшествующих пунктов, и расположена на легко распечатываемом участке.
Такая упаковка может быть высоко оценена в области закупоривания влажных пищевых продуктов, поскольку она комбинирует качества консервирования продуктов с качествами простого и легкого разрывания проема и точности направленности, с которой создается указанный проем.
На практике было обнаружено, что таким образом описанное изобретение решает проблемы, указанные относительно известных типов многослойной ламинированной пленки, в частности, для легко распечатываемых оберток.
В частности, настоящее изобретение обеспечивает получение многослойной ламинированной пленки, которая обеспечивает по существу прямолинейное распространение разрыва в заданном направлении обертки на надлежащим образом ослабленном участке.
Кроме того, настоящее изобретение обеспечивает получение многослойной ламинированной пленки, в которой слой, выполненный из металлического материала, всегда защищен от контакта с окружающей средой.
Кроме того, настоящее изобретение обеспечивает получение многослойной ламинированной пленки, которую можно разрывать так же легко, как и пленки известных типов.
Кроме того, настоящее изобретение обеспечивает получение многослойной ламинированной пленки, которую можно изготовлять с малыми затратами с использованием известных систем и технологий.
Таким образом задуманное изобретение допускает множество модификаций и вариантов, которые входят в объем прилагаемой формулы изобретения; кроме того, все детали могут быть заменены другими технически эквивалентными элементами.
На практике используемыми материалами, если они совместимы с конкретным вариантом применения, а также размеры могут быть любыми в соответствии с потребностями и состоянием уровня техники.
Итальянская заявка на патент №PD2004A000302, приоритет которой имеет настоящая заявка, приведена в качестве ссылки.